セメントキルンからセメントキルンダストを受け入れるステップ;前記セメントキルンダストから少なくとも1つの重金属を分離して重金属流を形成するように前記セメントキルンダストを加熱するステップ;前記重金属流を処理流体で処理するステップ;および前記ガス流から少なくとも1つの重金属の少なくとも一部を除去するステップ、を備える、セメントキルンダストを処理するための方法。前記セメントキルンダストを加熱するステップが、前記重金属の揮発点に対応する温度と少なくとも同じ高さの温度に加熱するステップを含む、請求項1の方法。前記セメントキルンダストを加熱するステップが、改質されたセメントキルンダスト流を形成するステップを含む、請求項1の方法。さらに、前記改質されたセメントキルンダストを再利用するステップを備える、請求項3の方法。前記重金属流を前記処理流体で処理するステップが、少なくとも1つのアルカリ土類金属多硫化物を含む処理流体で前記重金属流を処理するステップを含む、請求項1の方法。前記セメントキルンダストを加熱するステップが、前記セメントキルンダストから水銀を分離するために、当該水銀の揮発点と同じ高さの温度に加熱するステップを含む、請求項5の方法。前記処理ステップは、少なくとも1つの重金属を含む微粒子を形成するために、前記重金属流を前記処理流体に曝すステップを含み;前記方法はさらに、少なくとも1つの微粒子収集システム内で前記微粒子を収集するステップを備える、請求項6の方法。さらに、少なくとも1つの金属を含む前記微粒子を再利用するステップを備える、請求項7の方法。少なくとも1つの金属を含む前記微粒子を収集する前記ステップは、少なくとも1つの金属を含む前記微粒子を少なくとも1つの残留チャンバに通すステップを含む、請求項7の方法。前記重金属流を処理するステップは、さらに、前記処理流体を前記重金属流内に噴射させるステップを含む、請求項7の方法。前記重金属流を前記処理流体で処理するステップは、さらに、前記重金属流をアルカリ土類金属多硫化物と、下記のもの;水、少なくとも1つの界面活性剤、および、少なくとも1つの促進剤;のうちの少なくとも1つを含む処理流体で処理するステップを含む、請求項1の方法。前記セメントキルンダストを受け入れるステップは、セメントキルン内で捕捉されたセメントキルンダストを収集するステップを含む、請求項1の方法。揮発容器;少なくとも1つの金属を含むガス流を形成するために、セメントキルンダスト流を前記揮発容器内で加熱するように構成された、少なくとも1つの熱源;前記揮発容器に通じる処理チャンバ;少なくとも1つのアルカリ土類金属多硫化物を含む処理流体;および前記処理チャンバ内に配置され、前記ガス流から少なくとも1つの金属の少なくとも一部を分離するために、前記ガス流に前記処理流体を噴射するように構成された少なくとも1つのノズル;を備える、セメントキルンダストを処理するためのシステム。前記揮発容器内に配置され、前記揮発容器を通して前記セメントキルンダスト流を移動させるように構成された計量スクリューをさらに備える、請求項13のシステム。前記収集システムは、さらに、前記少なくとも1つの金属の少なくとも一部を収集するように構成された、残留チャンバを含む、請求項13のシステム。前記収集システムは、さらに、前記少なくとも1つの金属の少なくとも一部を収集するように構成された、微粒子収集システムを含む、請求項13のシステム。前記少なくとも1つの熱源は、さらに、セメントキルン排気ガス流を含む、請求項13のシステム。前記少なくとも1つの熱源は、さらに、電気発熱体を含む、請求項13のシステム。セメントキルンからセメントキルンダストを収集するステップ;前記収集したセメントキルンダストを、揮発した水銀の蒸気と改質されたセメントキルンダストの流れとを形成するように、水銀の揮発点と少なくとも同じ高さの温度に加熱するステップ;改質されたセメントキルンダストの流れをさらに使用するために分離するステップ;揮発した水銀の流れを、当該水銀を含む微粒子を形成するために、少なくとも1つのアルカリ土類金属多硫化物を含む処理流体で処理するステップ;およびその後の取り扱いのために前記微粒子を収集するステップ、を備える、セメントキルンダストから水銀を除去するための方法。改質された前記セメントキルンダストがセメントミル内で再利用される請求項19の方法。この発明は、多くの異なる形態が可能であると同時に、セメントキルンダストを処理するためのシステム、方法および装置の1以上の実施例が図面および本明細書に詳細に記載されている。しかしながら、開示された前記実施例は単に、CKDを処理するための前記システム、方法および装置を説明するものであり、様々な形態で実施できる。それゆえ、本明細書に開示された特定の機能の詳細は、限定して解釈されるものではなく、単に、請求の範囲のための基礎として、そして、当業者が、本明細書に開示した前記システム、方法および装置を様々に利用できることを説明するための代表的な基礎として解釈される。水銀のような重金属は、本開示の前記システム、方法および装置によって処理することができる。これら重金属は、主として原材料に由来する。原材料は、クリンカ処理中に化学的に変化し、CKDを含むセメントキルン排気ガス流内に前記材料を解放する。これら原材料は、主として、石灰岩、粘土、頁岩、スラグ、砂、ミルスケール、鉄を多く含んだ材料、軽石、ボーキサイト、再生ガラス、アッシュ、および、類似の材料などの、様々な材料に由来する、カルシウム、シリカ、鉄およびアルミナを含むことができる。例えば、前記セメントキルン排気ガスは、通常、キルンから、1つ以上の、プロセス、ダクト、ミル、サイクロン、キルンバグハウス、ESP、または、他の微粒子収集システムのような微粒子収集システムを通過する。前記セメントキルン排気ガス流が、キルンバグハウス電気集塵機、または、他の微粒子収集システムを通過するとき、当該セメントキルン排気ガス流内の微粒子の全部または一部を捕捉して集めることができる。収集された前記微粒子は、通常、セメントキルンダストと呼ばれる材料である。前記CKDは、その後、セメントキルン、セメント研磨ミル、セメントキルン内の計量制御のための貯蔵所内に送ることができ、および/または、アスファルトプラント、セメントバッチプラント内の充填剤として使用することができ、あるいは、非浸出性のCKDとして埋め立てることができる。具体例による、CKDからの汚染を処理および/または低減するためのシステムおよびプロセスが、以下に記載されているとともに図1に模式的に示されている。図1は模式的であるので、前記システムの構成要素および方法のステップにおける、前記サイズ、形状、配置および構成は、本開示の範囲内で変更し、また、維持することができる。図示のように、1つ以上の微粒子収集システムによって集められたCKD100は、貯蔵ユニット、容器またはコンテナ102に送られる。貯蔵ユニット、容器またはコンテナ102には、サイロもしくは他の容器などが含まれるが、これらに限定されるものではない。前記CKD100は、その後、揮発容器またはゾーン空間104に送ることができる。揮発容器またはゾーン104は、コンテナ102に連通し、または、コンテナ102に接続することができる。他の例示的実施例では、前記CKD100は、貯蔵ユニット102に送らないで、直接的に、揮発容器104に送ることができる。揮発容器104は、様々な形態を採用することができ、配管、チャンバ、容器などが含まれるが、これらに限定されるものではない。図1に示すように、CKD100は、計量スクリュー106によって、揮発容器104に送られ、および/または、揮発容器104を通して送られる。しかしながら、CKD100は、重力、コンベヤ、および/または、他の搬送装置などの代替手段によって、揮発容器104に送ることができ、および/または、揮発容器104を通して送ることができることは、当業者によって理解されるべきことである。一般的には、水銀および/または他の重金属は、揮発容器104内のCKD100に熱を加えることで分離および/または揮発する。例えば、水銀の沸点は、約35658°Cまたは673844°Fである。水銀は、沸点に達したのち、ガスとして存在するが、水銀硫化物のような他の水銀成分は、302°Cの低い温度で揮発する。具体例では、熱が1つ以上の電気発熱体によって揮発容器104および/または計量スクリュー106に伝えられることで、揮発容器104内のCKD100が加熱されることにより、当該CKD100の温度が上昇する。他の例示的実施例では、揮発容器104内のCKD100の温度を上昇させるために他の熱源を使用することができ、他の熱源には、前記セメントキルン排気ガス流、前記キルンからの熱、冷却機からの熱および/または前記セメントプラント内の他のプロセスからの熱などが含まれるが、これらに限定されるものではない。熱は揮発容器104の内部からまたは外部からCKD100に加えることができることは、当業者によって理解されるべきことである。さらに、熱源は直列または並列に組み合わせて使用することができ、例えば、セメントキルン排気ガス流を利用してCKD100を部分的に加熱するとともに、1つ以上の付加的な熱源を使用して、CKDの温度を、重金属がCKD100から解放される温度に上昇させることができることは、当業者によって理解されるべきことである。CKD100の温度を水銀および/または他の重金属の揮発点に加熱または上昇させると、当該水銀および/または他の重金属は、重金属流、すなわち、1つ以上の重金属を、一般に、空気と混合されて含むガス流内に蒸発するはずである。従って、重金属ガス流107と、改質されたCKD流108とが、加熱ステップによって形成される。改質されたCKD流108は、除去することができ、および/または、ダクト110を経て他のセメントキルンプロセス内で使用するために再利用することができる。ダクト110は、揮発容器104の下流にあって、当該揮発容器104に接続されていても、あるいは、当該揮発容器104に通じていてもよい。蒸発した水銀および、場合により、他の重金属も含む前記ガス、空気または重金属流107は、その後、ダクト112を通して、処理ユニットまたは射出システムに送ることができる。このダクト112は、揮発容器104の上流にあって、当該揮発容器104に接続されてもまたは通じていてもよい。1つの可能な実施例では、前記処理ユニットは、配管、チャンバ、サイクロン、ノズルなどを含むが、これらに限定されるものではない。図1に模式的に示すように、前記処理ユニットは、チャンバまたはプロセスチャンバ114と、当該チャンバ114に連通するように適切に配置された1つ以上のノズル116とを含む。この例示的実施例では、チャンバ114は、揮発容器104の下流にあって、ダクト112を経て、当該揮発容器104に接続され、または、当該揮発容器104に連通している。ノズル116は、パイプおよび/またはホースのような1つ以上の流体接続120を通して1つ以上の流体を保存する1つ以上の容器またはコンテナ118に接続されてまたは連通している。前記流体は通常、容器118内に保存されるとともに、流体接続120を通してチャンバ114内の前記ガス流に送られる。このとき、前記流体を、蒸発した前記水銀および/または他の重金属を含む前記ガス流を運ぶための、1つ以上の、ダクト、チャンバ、または、他の処理設備内に噴射または注入することができ、それによってガス流を処理して、前記ガス流から水銀および/または他の重金属を少なくとも部分的に除去することができる。例示的実施例では、前記流体または処理流体は、水性スプレー溶液である。前記処理流体は、低コストの適用と既存設備の改造が可能になるように、完全に溶解可能な形態で提供することができる。前記処理流体は、前記アルカリ土類金属硫化物および/または多硫化物を含む試薬で構成されるもの、当該試薬を含むもの、当該試薬からなるもの、または、基本的に当該試薬からなるものとすることができる。前記アルカリ土類金属硫化物および/または多硫化物は、約10以上のpHを有することができる。また、前記処理流体は、前記処理流体の試薬の濃度に応じて、約7~10のpHを有することができる。1つの実施例では、前記試薬は、前記アルカリ土類金属硫化物および/または多硫化物を、通常、水中に約20~40の濃度で含むことができる。他の実施例では、前記試薬は、前記アルカリ土類金属硫化物および/または多硫化物を水に対してより高濃度に含むものとすることができ、または、それに代えて、前記アルカリ土類金属硫化物および/または多硫化物を実質的により高い割合を有するもの、または、完全に前記アルカリ土類金属硫化物および/または多硫化物からなる、粉状または固形状のものであってもよい。前記アルカリ土類金属硫化物/多硫化物は、前記試薬を形成する他の固体、粉体または液体キャリアに加えてもよい。例示的実施例では、前記試薬は、前記アルカリ土類金属多硫化物および水で構成されるもの、当該アルカリ土類金属多硫化物および水を含むもの、当該アルカリ土類金属多硫化物および水からなるもの、または、基本的に当該アルカリ土類金属多硫化物および水からなるものとすることができる。前記アルカリ土類金属多硫化物は、マグネシウム他硫化物またはカルシウム多硫化物とすることができ、前記試薬中には水中に約25~35の量または約25~30の量で存在するものとすることもできる。他の例示的実施例では、前記アルカリ土類金属多硫化物は、マグネシウム多硫化物およびカルシウム多硫化物の混合物であって、これらの多硫化物が、水中に約25~35の量または約25~30の量で、前記試薬中に存在するものとすることもできる。例示的実施例では、前記処理流体は、前記試薬および水で構成するもの、前記試薬および水を含むもの、前記試薬および水からなるもの、または、基本的に前記試薬および水からなるものとするとすることができる。前記処理流体は、約11~110の比率、約13~16の比率、および、より特には、約14の比率で、前記試料および水を含むものとすることができる。前記試薬が前記アルカリ土類金属硫化物および/または多硫化物を、水中に約20~40の濃度で含むとき、結果的に生じる前記処理流体は、約14~約154の比率、約19~134の比率、および、より特には、約111~124の比率で、前記アルカリ土類金属硫化物および/または多硫化物および水を含むものとすることができる。こうして、前記アルカリ土類金属硫化物および/または多硫化物は、約18~11の量で、前記処理溶液内に存在させることができる。しかしながら、水に対する試薬の前記比率、および/または、水に対する前記アルカリ土類金属硫化物および/または多硫化物の前記比率は、上記した範囲外に変更することができることは、当業者によって理解されるべきことである。多くの適用例では、経済的な目的として、動作的に可能な限り、少量の、前記試薬、および/または、前記アルカリ土類金属硫化物および/または多硫化物を使用する必要がある。例えば、使用される前記比率は、CKDの量、前記ガス流内の水銀および/または他の重金属の濃度、および、他の種類のパラメータに応じて変更することができる。前記試薬および水は、水銀および/または他の重金属を含む前記ガス流を運ぶ1つ以上の、ダクト、チャンバ、または、他の処理設備内に前記処理流体を注入または噴射する前に、当該処理流体内に混合することができる。例えば、前記試薬および水は、1つ以上の、ダクト、チャンバまたは他の処理設備内に前記処理流体を注入しまたは噴射する十分前にすなわち、例えば、1時間以上、1日以上、1週間以上、1月以上前に、、または、その直前にすなわち、例えば、1分以上前に、よく混合させることができる。或いは、前記試薬および水はそれぞれ、別々に、蒸発した水銀および/または他の重金属を含むガス流を運ぶ1つ以上のダクト、チャンバ、または、蒸発した水銀および/または他の重金属を含むガス流を運ぶ他の処理設備内に噴射または注入し、その結果、前記試薬および水が、1つ以上のダクト、チャンバまたは他の処理設備内で、交差し、混じりあい、相互に作用し、または、融合して、その場で、溶液または混合液を生成し、ガス流内の除去すべき金属と反応する前記試薬を有する溶液または混合物の液滴を形成することができる。前記処理流体はまた、蒸発した水銀および/または他の重金属を含む前記ガス流からの金属の除去を促進するために、1つ以上の、界面活性剤、分散剤および/または超分散剤を含んでもよい。1つの実施例では、前記界面活性剤、分散剤および/または超分散剤は、1つ以上の、ポリエチレンオキシドポリエチレンブロック共重合体、および/または、そのリン酸塩類で構成されている。前記処理流体に対する前記界面活性剤、分散剤および/または超分散剤の添加は、任意選択とすることができる。前記界面活性剤、分散剤および/または超分散剤を含めるとき、当該界面活性剤、分散剤および/または超分散剤は、前記金属との反応前に、前記処理流体内の反応剤または試薬の持続を補助するのに十分な量、例えば、約1以下の量を与えることができる。後者の場合によれば、前記界面活性剤、分散剤および/または超分散剤は、ポリエチレンオキシドポリエチレンブロック共重合体と、そのリン酸塩類である。前記処理流体はまた、蒸発した前記水銀および/または他の重金属を含むガス流からの金属の除去を補助または加速するための1つ以上の促進剤を含むことができる。1つ以上の促進剤は、例えば、前記試薬から硫化水素を解放することによって、前記ガス流内の前記金属と前記試薬の反応を加速させることができる。或る実施例では、前記促進剤は、リン酸カルシウムで構成することができる。しかしながら、他の促進剤が使用できることは、当業者によって理解されるべきことである。前記促進剤は、7以下のpHを有することができる。しかしながら、前記CKDのpH、および/または、蒸発した前記水銀および/または他の金属を含むガス流のpHに応じて、前記処理流体に対する前記促進剤の添加は、任意とすることができることは、当業者によって理解されるべきことである。前記促進剤を含めるとき、当該促進剤は、前記反応を補助しまたは加速させるのに十分な量を与えることができる。例示的実施例では、前記試薬、水、1つ以上の、界面活性剤、分散剤および/または超分散剤、および/または、1つ以上の促進剤で構成され、含み、からなり、または、基本的にからなる、前記処理流体は、当該処理流体を、蒸発した水銀および/または他の重金属を含むガス流を運ぶ1つ以上の、ダクト、チャンバ、もしくは、他の処理設備内に注入しまたは噴射する前に、前記処理流体内に混合させることができる。例えば、前記試薬、水、1つ以上の、前記界面活性剤、分散剤、および/または、超分散剤、および/または、1つ以上の促進剤は、1つ以上の、ダクト、チャンバもしくは他の処理設備内に前記処理流体を注入しまたは噴射する十分前にすなわち、例えば、1時間以上、1日以上、1週間以上、1月以上前に、、または、その直前にすなわち、例えば、1分以上前に、混合することができる。再び図1を参照すると、チャンバ114内の前記処理流体で処理された、揮発した前記水銀および/または他の重金属の全部または一部は、結果的にクリーンガスまたは空気流中の微粒子になるので、前記ガス流から沈降させ、または、分離させることができる。前記沈降物または微粒子は、残留サイロおよび/または集塵フィルタを通す等して、フィルタ処理により取り除くことができる。これに関連して、収集された前記水銀および/または他の金属は、その後、さらに、処理し、再利用し、または、さもなければ、正しい方法で処分することができる。例示的実施例では、前記微粒子およびクリーンガス流は、ダクト122を通して、残留チャンバ、容器またはサイロ124に移動させることができる。図1に示すように、ダクト122は、チャンバ114の下流にあって、当該チャンバ114に接続されてまたは通じている。前記微粒子は、計量スクリュー126によって、残留チャンバ124に移動させることができる。しかしながら、前記微粒子は、重力、コンベアおよび/または他の種類の搬送装置を含むが、これらに限定されるものではない代替手段によって残留チャンバ124に移動させることができることは、当業者によって理解されるべきことである。残留チャンバ124は、一般的には、前記処理ガス流から前記微粒子の全部または一部を収集する。さらに、前記クリーンガス流は、残留チャンバ124の上流にあって、当該残留チャンバ124に接続されてまたは通じさせることができるダクト128を通して、さらに、前記浄化ガス流内に残存する前記微粒子の全部または一部を収集するために、ダクト128の上流にあって、当該ダクト128に接続されてまたは通じている1つ以上の微粒子収集システム130に運ぶことができる。微粒子収集システム130および/または残留チャンバ124内で捕捉された微粒子は、例えば、捕捉された前記微粒子を貯蔵ユニット102に戻して、或いは、さもなければ、正しい方法で処分することによって、再利用することができる。残存する前記クリーンガス流は、その後、微粒子収集システム130を通して空気中に排出させることができる。例示的実施例では、図1に示した、前記システム、方法および装置は、前記CKDを実質継続的に処理するために使用して、当該CKDの全部または一部から金属を除去するとともに捕捉し、キルンの動作中、前記ガス流および微粒子収集システム内の水銀および/または他の金属の増加および濃縮を減少させ、または、取り除くことができる。代わりに、前記水銀および他の金属の濃縮が前記CKD内で増大するとき、当該CKDの全部または一部を断続的に処理して、水銀および他の金属を除去することができる。断続的な前記処理は、前記キルンまたは前記セメントプラントの他の構成要素内での任意の数のポイント、例えば、前記微粒子収集システムの前もしくは後、または、前記排出筒の近傍における、金属および他の金属の測定値に合わせてまたは応じて調整することができる。断続的な前記処理はまたその実行を、時間、CKD成分の測定値および他の種類のパラメータに応答してトリガすることができる。各システム、方法および装置は、実際の前記原材料、コスト、および、他の動作的もしくは機能的な任意の数のパラメータを基に、各セメントキルンまたはプラントに合わせることができる。前記システム、方法および装置は、所定の実施例に関連して説明されるとともに図示されるが、前記微粒子収集システムは、前記セメントキルンの様々なオペレーションから、ダストを、捕捉し、フィルタで除去し、或いは、さもなければ、集めるために適当な、キルンバグハウス、電気集塵機または他の微粒子収集システムを含むがこれらに限定されるものでない任意の装置とすることができることは、当業者によって理解されるべきことである。セメントキルンは様々な構成が可能であり、前記微粒子収集システムは、前記セメントキルンダストを処理するための装置と同様、前記セメントキルンの構成要素に関連する適当な任意の数の位置で、前記セメントキルンと動作的に関連させることができ、すなわち、処理のための材料を捕えることができることは、当業者によって理解されるべきことである。さらに、生成される残留物質の量に応じて、処理添加物として利用できない前記一部を処理しなければならないが、これは、全体の状況で、より非常に少ない量であることが期待される。本明細書に開示した前記システム、方法およびプロセスは、セメント産業のものとして、認識され、適用され、そして、設計されている。或る形態では、本明細書に開示した、前記システム、方法およびプロセスは、より低い資本コスト、より低い作業コスト、および、最も重要なものとして、水銀汚染濃度の低減を提供する。上述したところは、一般的には、水銀捕捉に関するものであるが、前記システム、方法、プロセスおよび本明細書で開示した技術は、六価クロムおよび他の種類の金属を捕捉するために改良することができることは理解されるべきことである。上記記載および添付図面で説明した事項は、例示的に示されるもので限定されるものではない。前記システム、方法および装置は、所定の実施例に関係付けて図示されているが、多くの変形および変更が当業者にとって明らかで、こうした多くの様式および変更は、前記開示の思想および範囲を逸脱することなく行うことができる。本明細書に開示した、前記システム、方法および装置は、したがって、先に正確かつ詳細に説明した方法または構造に限定されるものではなく、このような変形および変更が本開示の範囲内に含まれることを意図する。